이 는 조질 열처리 강 으로서 고온 에서 결정 입계 성장 을 억제 하 기 위한 미립 AlN 의 생 성 을 위한 최 적 인 조건 범위 로 Al 과 N 의 함량 비율 을 ( Al 중량 %) : ( N 중량 %)= 2 : 1 로 한 것 이 고 , 또한 질소 는 냉간 및 열간 사용 에서 보다 높 은 기지 강화 를 목적 으로 상한 0 . 30 중량 % 까지 첨가 될 수 있 다 . Si / Mn 비율 이 크 면 퍼 얼 라이트 / 페라이트 변태 를 용이 하 게 하 고 라멜라 간격 을 키우 며 , 마르텐 사이트 / 베이 나이트 변 태 를 어렵 게 하 여 열간 가공 후 중간 제품 상태 에서 낮 은 경도 를 얻 을 수 있 어 기계 가 공성 을 위한 소둔 열처리 공정 을 생략 할 수 있 어 제조 원가 를 절감 할 수 있 었 던 그리고 산소 절단 및 용접 후 에 도 미세 크랙 발생 이 없 었 던 심도 있 는 연구 및 실제 생산 에 의한 산물 로서 , 최대 효과 를 발휘 할 수 있 는 중량 % 로 Si 및 Mn 함량 비율 을 ( Si 중량 %) / ( Mn 중량 %) = 2 . 6 ~ 3 . 2 로 한 것 이 다 .